(57)【特許請求の範囲】
【請求項１】
下記式で表される染料（ｄｙｅｓｔｕｆｆ）。
【化１】
0005133916.tif 000016
【請求項２】
式（ＩＩ）
【化２】
0005133916.tif 000017
で表されるジアゾ化アミンが、式（ＩＩＩ）
【化３】
0005133916.tif 000018
で表されるアミンとカップリングされることを特徴とする、請求項１に記載の染料の製造方法。
【請求項３】
完全なまたは半合成の疎水性有機材料を含む、繊維または糸またはそれらから製造される材料の染色用または印刷用の、請求項１に記載の分散染料の使用。
【請求項４】
インクジェット印刷法またはホットメルト・インクジェット法のための、請求項１に記載の分散染料の使用。
【請求項５】
請求項１に記載の染料を含む組成物。
【請求項６】
前記組成物が、捺染糊（ｐｒｉｎｔｉｎｇ ｐａｓｔｅ）または印刷用インクまたはインクジェット印刷用インクまたはホットメルト・インクジェット印刷用インクである請求項５に記載の組成物。
【請求項７】
請求項１に記載の染料により染色されまたは印刷された、完全なまたは半合成の疎水性有機材料を含む繊維または糸またはそれらから製造される材料。
【発明の詳細な説明】
【技術分野】
【０００１】
本発明は、新規な分散染料、それらの調製、および染色用および印刷用の再生または合成疎水性材料および／または再生または合成疎水性材料を含む混紡のためのそれらの使用に関する。
【発明の概要】
【課題を解決するための手段】
【０００２】
本発明は式（Ｉ）で表される新規な染料、
【化１】
0005133916.tif 000002
（式中、
ＸはＨ；ハロゲン、好ましくはＣｌまたはＢｒ；−ＣＮまたは−ＮＯ２を表し、
Ｒ１はＣ１〜Ｃ６−アルキル；好ましくはハロゲン、−ＣＮ、−ＯＣ１〜Ｃ２−アルキル、−ＯＣＯＣ１〜Ｃ３−アルキル、−ＯＣ６Ｈ５および−Ｃ６Ｈ５からなる群の１以上の置換基により置換された、置換Ｃ２〜Ｃ４−アルキル；Ｃ３〜Ｃ４−アルケニル；好ましくは−Ｃｌまたは−Ｂｒにより置換された、置換Ｃ３〜Ｃ４−アルケニル；Ｃ３〜Ｃ４−アルキニル、好ましくはプロパルギル；Ｃ２〜Ｃ４−アルキレン−ＯＣＯ−Ｃ１〜Ｃ３−アルキル；Ｃ２〜Ｃ４−アルキレン−Ｏ（ＣＯ）Ｏ−Ｃ１〜Ｃ３−アルキル；Ｃ１〜Ｃ３アルキレン−ＣＯＯ−Ｒ５；−Ｃ１〜Ｃ３−アルキレン−ＣＯＯ−Ｃ２〜Ｃ３アルキレン−Ｎ−フタルイミド；Ｃ１〜Ｃ３アルキレン−ＣＯＯＣＨ２ＣＯＯＲ５またはＣ１〜Ｃ３−アルキレン−ＣＯＯＣＨ２ＣＯＲ６基を表し、
式中、
Ｒ５はＣ１〜Ｃ４−アルキル；Ｃ１〜Ｃ２−アルコキシエチル；Ｃ３〜Ｃ４−アルケニル；Ｃ３〜Ｃ４−アルキニル；シンナミル；フェノキシエチル；フェニル−Ｃ１〜Ｃ３アルキル；テトラヒドロフルフリル−２；フェニルまたは−ＣＨ３、−ＯＣＨ３、−ＣＯＯＣＨ３、または−ＣＯＯＣ２Ｈ５基により置換されたフェニル基を表し、
Ｒ６はＣ１〜Ｃ４−アルキル；フェニルまたは好ましくは−ＣＨ３、−ＯＣＨ３、−ＯＣ２Ｈ５、ハロゲンおよび−ＯＨ基からなる群の１以上の基により置換された置換フェニル基を表し、
Ｘが−ＮＯ２、Ｈまたはハロゲンである場合、次にＲ２はＣ１〜Ｃ６
アルキル基でないという条件付きで、
Ｒ２はＨ；Ｃ１〜Ｃ６−アルキル；好ましくはハロゲン、−ＣＮ、−ＯＨ、−ＯＣ１〜Ｃ２−アルキル、−ＯＣＯＣ１〜Ｃ３−アルキル、−ＯＣ６Ｈ５および−Ｃ６Ｈ５からなる群の１以上の置換基により置換された、置換Ｃ２〜Ｃ４−アルキル；好ましくは−Ｃｌまたは−Ｂｒにより置換された、置換Ｃ３〜Ｃ４−アルケニル；Ｃ３〜Ｃ４−アルキニル、好ましくはプロパルギル；Ｃ２〜Ｃ４−アルキレン−ＯＣＯ−Ｃ１〜Ｃ３−アルキル；Ｃ２〜Ｃ４−アルキレン−Ｏ（ＣＯ）Ｏ−Ｃ１〜Ｃ３−アルキル；Ｃ１〜Ｃ３アルキレン−ＣＯＯ−Ｒ５；Ｃ１〜Ｃ３アルキレン−ＣＯＯＣＨ２ＣＯＯＲ５またはＣ１〜Ｃ３−アルキレン−ＣＯＯＣＨ２ＣＯＲ６基を表し、
式中、Ｒ５およびＲ６は上で定義したものと同じ意味を有し、
Ｒ４がＣ１〜Ｃ４−アルコキシを示す場合、次にＲ１はＣ１〜Ｃ３アルキレ
ン−ＣＯＯ−Ｒ５基でないという条件付きで；
Ｒ３およびＲ４両方がＨを示す場合、次にＲ１はＣ１〜Ｃ３アルキレン
−ＣＯＯ−Ｒ５基でないという条件付きで；
Ｒ３はＨ；−ＮＨＣＯ−Ａ１；−ＮＨＣＯＯ−Ａ２または−ＮＨＣＯ
ＮＨ−Ａ３を表し、
式中、
Ａ１はＨ；Ｃ１〜Ｃ４−アルキル；Ｃ２〜Ｃ３−アルケニル；フェニルまたは、好ましくは−ＯＨ、−Ｃｌ、−ＯＣＨ３および−Ｃ６Ｈ５基からなる群の１以上の置換基により置換された、置換Ｃ１〜Ｃ２−アルキル基を表し、
Ａ２はＣ１〜Ｃ４−アルキルまたは、好ましくは−Ｃｌ、−ＯＣＨ３および−ＯＣ２Ｈ５基からなる群の１以上の置換基により置換された、置換Ｃ２〜Ｃ４−アルキル基を表し、
Ａ３はＨまたはＣ１〜Ｃ４−アルキル基を表し、および
Ｒ４はＨ；ハロゲンまたはＣ１〜Ｃ４アルコキシ基を表す）
ならびにそれらの混合物。
【０００３】
存在するあらゆるアルキル基は、そうでないとの指示がない限り直鎖または分岐鎖である。
【０００４】
存在するあらゆる置換アルキル基は場合により１以上の同一または異なる置換基により置換することができる。
【０００５】
ハロゲン原子は、好ましくは塩素または臭素である。
【発明を実施するための形態】
【０００６】
式Ｉにおいて、好ましくは、
ＸはＨ；−ＣＮまたは−ＮＯ２を表し、
Ｒ１はＣ１〜Ｃ４−アルキル；好ましくはハロゲン、−ＣＮ、−ＯＣ１〜Ｃ２−アルキル、−ＯＣＯＣ１〜Ｃ３−アルキルおよび−ＯＣ６Ｈ５；Ｃ３〜Ｃ４−アルケニル；ベンジル；プロパルギル；−Ｃ２〜Ｃ４−アルキレン−Ｏ（ＣＯ）−Ｃ１〜Ｃ３−アルキル；−Ｃ２〜Ｃ４−アルキレンＯ（ＣＯ）Ｏ−Ｃ１〜Ｃ３−アルキル；Ｃ１〜Ｃ２−アルキレン−ＣＯＯ−Ｒ５；−Ｃ１〜Ｃ３−アルキレン−ＣＯＯ−Ｃ２〜Ｃ３−アルキレン−Ｎ−フタルイミド；Ｃ２〜Ｃ３アルキレン−ＣＯＯＣＨ２ＣＯＯＲ５またはＣ２〜Ｃ３−アルキレン−ＣＯＯＣＨ２ＣＯＲ６基を表し、
式中、
Ｒ５はＣ１〜Ｃ４−アルキル；Ｃ１〜Ｃ２−アルコキシエチル；Ｃ３〜Ｃ４−アルケニル；Ｃ３〜Ｃ４−アルキニル；シンナミル；フェノキシエチル；フェニル−Ｃ１〜Ｃ３アルキル；テトラヒドロフルフリル−２；フェニルまたは−ＣＨ３、−ＯＣＨ３、−ＣＯＯＣＨ３、または−ＣＯＯＣ２Ｈ５基により置換されたフェニル基を表し、
Ｒ６はＣ１〜Ｃ４−アルキル；フェニルまたは好ましくは−ＣＨ３、−ＯＣＨ３、−ＯＣ２Ｈ５、ハロゲンおよび−ＯＨ基からなる群の１以上の基により置換された置換フェニル基を表し、
ＸがＨまたは−ＮＯ２である場合、次にＲ２はＣ１〜Ｃ４−アルキル基
でないという条件付きで、
Ｒ２はＨ、Ｃ１〜Ｃ４−アルキル；好ましくはハロゲン、−ＣＮ、−ＯＣ１〜Ｃ２−アルキル、−ＯＣＯＣ１〜Ｃ３−アルキルおよび−ＯＣ６Ｈ５からなる群の１以上の置換基により置換された、置換Ｃ２〜Ｃ４−アルキル；Ｃ３〜Ｃ４−アルケニル；ベンジル；プロパルギル；−Ｃ２〜Ｃ４−アルキレン−ＯＣＯ−Ｃ１〜Ｃ３−アルキル；−Ｃ２〜Ｃ４−アルキレンＯ（ＣＯ）Ｏ−Ｃ１〜Ｃ３−アルキル；Ｃ１〜Ｃ２−アルキレン−ＣＯＯ−Ｒ５；Ｃ２〜Ｃ３−アルキレン−ＣＯＯＣＨ２ＣＯＯＲ５またはＣ２〜Ｃ３−アルキレン−ＣＯＯＣＨ２ＣＯＲ６基を表し、
式中、
Ｒ５はＣ１〜Ｃ４−アルキル；Ｃ１〜Ｃ２−アルコキシエチル；Ｃ３〜Ｃ４−アルケニル；Ｃ３〜Ｃ４−アルキニル；シンナミル；フェノキシエチル；フェニル−Ｃ１〜Ｃ３アルキル；テトラヒドロフルフリル−２；フェニルまたは−ＣＨ３、−ＯＣＨ３、−ＣＯＯＣＨ３、または−ＣＯＯＣ２Ｈ５基により置換されたフェニル基を表し、
Ｒ６はＣ１〜Ｃ４−アルキル；フェニルまたは好ましくは−ＣＨ３、−ＯＣＨ３、−ＯＣ２Ｈ５、ハロゲンおよび−ＯＨ基からなる群の１以上の置換基により置換された、置換フェニル基を表し、
Ｒ４がＣ１〜Ｃ２−アルコキシ基を示す場合、次にＲ１はＣ１〜Ｃ２アルキ
レン−ＣＯＯ−Ｒ５基でないという条件付きで；
Ｒ３およびＲ４両方がＨを示す場合、次にＲ１はＣ１〜Ｃ３アルキレン
−ＣＯＯ−Ｒ５基でないという条件付きで；
Ｒ３はＨ；ＮＨＣＯ−Ｃ１〜Ｃ２−アルキル；−ＯＨ、−Ｃｌまたは−ＯＣＨ３により置換されたＮＨＣＯ−Ｃ１〜Ｃ２−アルキル基を表し、および
Ｒ４はＨまたはＣ１〜Ｃ２−アルコキシ基を表し、
ならびにそれらの混合物を表す。
【０００７】
特に好ましいものは式（Ｉ）で表される染料およびそれらの混合物であって、式中、
ＸはＨ；−ＣＮまたは−ＮＯ２を表し、
Ｒ１はＣ１〜Ｃ４−アルキル；好ましくは−Ｃｌ、−ＣＮ、−ＯＣ１〜Ｃ２−アルキル、−ＯＣＯＣ１〜Ｃ３−アルキルおよび−ＯＣ６Ｈ５からなる群の１以上の置換基により置換された、置換Ｃ２〜Ｃ４−アルキル；アリル；ベンジル；プロパルギル；−Ｃ２Ｈ４−ＯＣＯ−Ｃ１〜Ｃ３−アルキル；−Ｃ２Ｈ４Ｏ（ＣＯ）Ｏ−Ｃ１〜Ｃ３−アルキル；Ｃ１〜Ｃ２アルキレン−ＣＯＯ−Ｒ５またはＣ１〜Ｃ３−アルキレン−ＣＯＯ−Ｃ２Ｈ４−Ｎ−フタルイミド基を表し、
ＸがＨまたは−ＮＯ２である場合、次にＲ２はＣ１〜Ｃ４−アルキル基
でないという条件付きで、
Ｒ２はＨ；Ｃ１〜Ｃ４−アルキル；アリル；プロパルギル；−Ｃ２Ｈ４ＯＣＯ−Ｃ１〜Ｃ３−アルキル；Ｃ１〜Ｃ２アルキレン−ＣＯＯ−Ｒ５；−Ｃ２Ｈ４ＣＯＯＣＨ２ＣＯＯＲ５または−Ｃ２Ｈ４ＣＯＯＣＨ２ＣＯＲ６基を表し、
式中、
Ｒ５はＣ１〜Ｃ４−アルキル；Ｃ１〜Ｃ２−アルコキシエチル；アリル；ベンジル；プロパルギル；シンナミル；フェノキシエチルまたはテトラヒドロフルフリル−２基を表し、
Ｒ６はＣ１〜Ｃ２−アルキルまたはフェニル基を表し、
Ｒ４が−ＯＣＨ３を示す場合、次にＲ１はＣ１〜Ｃ２アルキレン−ＣＯＯ
−Ｒ５基でないという条件付きで；
Ｒ３およびＲ４両方がＨを示す場合、次にＲ１はＣ１〜Ｃ３アルキレン
−ＣＯＯ−Ｒ５基でないという条件付きで；
Ｒ３は−ＮＨＣＯ−Ｃ１〜Ｃ２−アルキル基を表し、および
Ｒ４はＨまたは−ＯＣＨ３基を表し、
ならびにそれらの混合物を表す。
【０００８】
最も好ましいものは、式（Ｉ）で表される染料およびそれらの混合物であって、式中、
ＸはＨを表し、
Ｒ１はＣＨ３；−Ｃ２Ｈ５；アリル；ベンジル；プロパルギル；−Ｃ２Ｈ４ＣＮ；Ｃ２Ｈ４ＯＣＯ−Ｃ１〜Ｃ２−アルキル；−Ｃ１〜Ｃ３−アルキレン−ＣＯＯ−Ｃ２Ｈ４−Ｎ−フタルイミドまたは−Ｃ２Ｈ４−ＣＯＯ−Ｒ５基を表し、
Ｒ２はＨ、−ＣＨ３、−ＣＨ２ＣＨ３、−Ｃ２Ｈ４ＯＣＯ−Ｃ１〜Ｃ２−アルキルまたは−Ｃ２Ｈ４−ＣＯＯ−Ｒ５基を表し、
式中、
Ｒ５はＣ１〜Ｃ４−アルキル；Ｃ１〜Ｃ２−アルコキシエチル；アリル；ベンジル；プロパルギル；フェノキシエチルまたはテトラヒドロフルフリル−２基を表し、
Ｒ３およびＲ４両方がＨを示す場合、次にＲ１はＣ１〜Ｃ３アルキレン
−ＣＯＯ−Ｒ５基でないという条件付きで；
Ｒ３は−ＮＨＣＯＣＨ３基を表し、および
Ｒ４はＨを表し、
ならびにそれらの混合物を表す。
【０００９】
上述の新規な化合物およびそれらの混合物は、極めて有用な分散染料である。
【００１０】
これらの染料の製造は式（ＩＩ）で表されるジアゾ化アミンを
【化２】
0005133916.tif 000003
式（ＩＩＩ）で表されるアミンと、
【化３】
0005133916.tif 000004
カップリングさせることにより達成される。式中すべての置換基は上記定義と同じ意味を有する。
【００１１】
ジアゾ化およびカップリングは一般的に知られた方法により達成される。
ジアゾ化は、例えば、酸性水媒体中の亜硝酸ナトリウムを用いて行われる。ジアゾ化は、また、他のジアゾ化剤、例えばニトロ硫酸を用いて行うことができる。追加の酸、例えば、リン酸、硫酸、酢酸、プロピオン酸、塩酸またはこれらの酸の混合物、例えば、リン酸と酢酸の混合物は、ジアゾ化時反応媒体中に存在することが可能である。ジアゾ化は、−１０〜１０℃、好ましくは０℃〜５℃範囲の温度内で都合よく行われる。
【００１２】
式（ＩＩ）で表されるジアゾ化化合物の式（ＩＩＩ）で表されるカップリング成分へのカップリングは、公知のやり方、例えば、好ましくは０℃〜５０℃、更に好ましくは２０℃〜４０℃の温度範囲内で酸、水または水−有機媒体中で行われる。用いられる酸は、例えば、塩酸、酢酸、硫酸またはリン酸である。例えば、ジアゾ化およびカップリングは同じ反応媒体中で行うことができる。
【００１３】
固形物形態の、または水溶液として、またはニトロシル硫酸中の、例えば亜硝酸ナトリウムなどの亜硝酸アルカリ金属は、ニトロソ化剤として用いられる。
一般に求電子性イオン・アリール−Ｎ２＋を形成するための低温におけるニトロシル硫酸などの過剰亜硝酸等との反応を通してジアゾニウム・イオンを調製することは、文献、例えば、Advanced Organic Chemistry, Fieser & Fieser、第７３６〜７４０頁、またはOrganische Chemie, K. Peter C. Vollhardt, 第１５４〜１１５７頁、ｌ．Auflage １９８８に開示されている。
【００１４】
式（ＩＩ）および式（ＩＩＩ）で表される化合物は公知であるか、または当業者によく知られたやり方で容易に製造することが可能である。
【００１５】
式（Ｉ）で表される新しい染料およびそれらの混合物は、半合成および好ましくは合成疎水性繊維材料、特に織物材料を染色し印刷するために用いることができる。このような半合成疎水性繊維材料を含有する混紡からなる織物材料は、また、本発明の染料によって染色するかまたは印刷することができる。
【００１６】
適する半合成織物材料は、主として、セルロース−２・１／２アセテート、セルロース・トリアセテート・ポリアミドおよび高分子量ポリエステルならびにそれらのセルロースとの混合物である。
【００１７】
合成疎水性織物材料は、主として、例えば、テレフタル酸およびグリコール、特にエチレングリコールからなるもの、またはテレフタル酸および１，４−ビス（ヒドロキシメチル）シクロヘキサンの縮合物の線形芳香族ポリエステル；ポリカーボネート、例えば、α、α−ジメチル−４，４’−ジヒドロキシジフェニルメタンおよびホスゲンからなるもの、およびポリ塩化ビニルおよびポリアミドに基づく繊維からなる。
【００１８】
疎水性合成材料は、シート様または糸様構造の形態をとることができると共に、例えば、糸または綿、ニットまたはループ織布に加工することができる。新規な染料は、また、超極細繊維の形態をとる疎水性合成材料を染色するために適する。
【００１９】
式（Ｉ）による新規な染料を、使用前に、染料配合物に変換することは好都合である。これは染料を平均粒径０．１〜１０μｍ（ミクロン）に製粉することにより行われる。製粉は分散剤の存在下で行うことができる。一般に、湿った染料は分散剤により製粉化され、その後真空下または噴霧乾燥により乾燥される。捺染糊および染浴は、そうして得られる配合物に水を添加することにより調製することができる。
【００２０】
式（Ｉ）による新規な染料は、公知の染色または印刷法、例えば、フランス特許出願第１．４４５．３７１号に記載されているものにより織物材料に適用される。
一般に、ポリエステル繊維材料は、通例の陰イオンまたは非イオン性分散液の存在下で、および６５℃〜１４０℃の温度範囲における通例の膨潤剤（担体）の存在または不在下でエグゾースト（exhaust）法により水性分散液から染色される。
セルロース−２・１／２−アセテートは、好ましくは、６５℃〜８５℃の温度で、およびセルロース・トリアセテートは１１５℃以下の温度で染色される。
新規な染料は、サーモゾル法による染色、エグゾースト法、連続法および最近の画像化法、例えば、熱転移印刷、インクジェット印刷、ホットメルト・インクジェット印刷に関する印刷または従来型の印刷法による印刷に適する。
【００２１】
サーモゾル法、エグゾースト法および連続法は周知の染色法であり、例えば、M. Peter and H. K. Rouette：「Grundlagen der Textilveredelung; Handbuch der Technologie, Verfahren und Maschinen」，１３ｔｈrevised Edition, 1989, Deutcher Fachverlag Gmbh, Frankfurt am Main, Germany，ＩＳＢＮ  ３−８７１５０−２７７−４に記載されていて、中でも以下のページが特に興味深い：ページ４６０〜４６１、４８２〜４９５、５５６〜５６６および５７４〜５８７。
【００２２】
インクジェット印刷法において、インクの個々の液滴はノズルから基板上に制御されたやり方で噴霧される。連続インクジェット法およびドロップ・オン・デマンド法は、主にこの目的のために用いられる。連続インクジェット法の場合に、液滴は連続的に製造され、印刷用に必要とされない液滴は収集槽中に転送され再循環される。不連続ドロップ・オン・デマンド法の場合には、対照的に、液滴は要望どおりに生成され印刷される、すなわち、液滴はこれが印刷用に必要であるという場合のみに生成される。液滴は、例えば、ピエゾ型インクジェット・ヘッドによって、または熱エネルギーによって生成する（バブルジェット（登録商標））ことが可能である。
【００２３】
ホットメルト・インクジェット印刷機において、固形のホットメルト・インクはインクジェット印刷機ヘッド中のインクを融解することができる印刷機に搭載され、基板に衝突するとすぐさま再固形化する液体インクを排出する。従来型のホットメルト・インクジェット印刷機は印刷用ヘッドおよびインクジェット温度約１２０〜約１５０℃で運転する。それらの温度で、固形インクは、一般に、排出温度で測定した約８〜２５ｃＰの低粘度液体に融解する。
【００２４】
従来型の印刷法は周知であり、印刷用インクまたは捺染糊を基板に転移する方法が異なる：例えば、インクまたは糊は、隆起型（例えば、凸板印刷、フレキソ印刷）により、平面（石版印刷）から、陥凹表面（沈み彫り）からまたは型紙（シルクスクリーン印刷）を通して適用することができる。各種方法の適用および各種基板はインクにおける各種特性を必要とする。
【００２５】
染色はエグゾースト法による水溶液から行われ、溶液比（liquor ration）は広い範囲から、例えば、１：４〜１：１００、好ましくは１：６〜１：５０から選択することができる。
染色時間は２０〜９０分、好ましくは３０〜６０分である。
染料液は、追加的に他の添加剤、例えば染色補助剤、分散剤、湿潤剤および消泡剤を含むことができる。
【００２６】
液は、また、硫酸またはリン酸などの無機酸、または都合よくまた有機酸、例えば蟻酸または酢酸、および／または酢酸アンモニウム、硫酸アンモニウムまたは硫酸ナトリウムなどの塩を含むことが可能である。酸は、主として、好ましくは４〜５の範囲にある染料液のｐＨを調整するために機能する。
【００２７】
分散染料は、通常、微細な分散液の形態をとる染料液中に存在する。この分散液の調合のために適する分散剤は、例えば、芳香族スルホン酸／ホルムアルデヒド縮合物、スルホン化クレオゾール油／ホルムアルデヒド縮合物、リグニンスルホン酸塩またはアクリル酸誘導体のコポリマー、好ましくは芳香族スルホン酸／ホルムアルデヒド縮合物またはリグニンスルホン酸塩などの陰イオン分散剤、または例えば、エチレンオキシドまたはプロピレンオキシドからの重付加反応により利用可能なポリアルキレン酸化物に基づく非イオン性分散剤である。さらなる適する分散剤は米国特許第４，８９５，９８１号または米国特許第５，９１０，６２４号に一覧されている。
適するインクまたは糊は、ａ）少なくとも一つの式（Ｉ）で表される染料または式（Ｉ）で表される化合物の混合物、ｂ）水または水および有機溶媒の混合物を含む媒体、無水有機溶媒または低融点を有する固形物、およびｃ）場合によりさらなる添加物を含む。
【００２８】
インクまたは糊は、好ましくは、インクまたは糊の全重量に対して１〜３５重量％の範囲、特に２〜３５重量％の範囲、好ましくは２〜３０重量％の範囲、更に好ましくは２．５〜２０重量％の範囲にある上記式（Ｉ）で表される染料の合計量を含む。インクは、水または水および有機溶媒の混合物、無水有機溶媒または低融点を有する固形物を含む上述の媒体ｂ）の、９９〜６５重量％、特に９８〜６５重量％、好ましくは９８〜７０重量、更に好ましくは９７．５〜８０重量％を含む。
【００２９】
前記媒体ｂ）が水および有機溶媒を含む混合物または無水有機溶媒である場合、次に、式（Ｉ）で表される染料またはそれらの混合物は、好ましくは、完全にこの媒体中に溶解する。
好ましくは、式（Ｉ）で表される染料またはそれらの混合物は、この媒体ｂ）中に２０℃で２．５重量％以上の溶解度を有する。
【００３０】
本発明のインク組成物が、アセテート−、ポリエステル−、ポリアミド−、ポリアクリルニトリル−、ポリ塩化ビニル−またはポリウレタン−ポリマーおよびそれらの混合物から作製される印刷紙基板または疎水性基板用に用いられる場合、インクは、好ましくは、以下の組成物と一緒に用いられる。
【００３１】
媒体が水および有機溶媒の混合物である場合、水対有機溶媒の重量比は、好ましくは９９：１〜１：９９の範囲、更に好ましくは９９：１〜５０：５０の範囲、特に好ましくは９５：５〜８０：２０の範囲内にある。
【００３２】
水との混合物として含まれる有機溶媒が水溶性溶媒または種々の水溶性溶媒の混合物であることは好ましい。好ましい水溶性有機溶媒には、Ｃ１〜Ｃ６−アルコール、好ましくはメタノール、エタノール、ｎ−プロパノール、イソプロパノール、ｎ−ブタノール、ｓ−ブタノール、ｔ−ブタノール、ｎ−ペンタノール、シクロペンタノールおよびシクロヘキサノール；直鎖アミド、好ましくはジメチルホルムアミドまたはジメチルアセトアミド；ケトンおよびケトアルコール、好ましくはアセトン、メチル・エチル・ケトン、シクロヘキサノンおよび４−ヒドロキシ−４−メチル−２−ペンタノン；水混和性エーテル、好ましくはテトラヒドロフランおよびジオキサン；ジオール、好ましくは２〜１２個の炭素原子数を有するジオール、例えば、１，５−ペンタンジオール、エチレングリコール、プロピレングリコール、ブチレングリコール、ペンチレングリコール、ヘキシレングリコール、チオジグリコールおよびオリゴ−およびポリ−アルキレングリコール、好ましくはジエチレングリコール、トリエチレングリコール、ポリエチレングリコールおよびポリプロピレングリコール；トリオール、好ましくはグリセロールおよび１，２，６−ヘキサントリオール；ジオールのモノ−Ｃ１〜Ｃ４−アルキル・エーテル、好ましくは２〜１２個の炭素原子数を有するジオールのモノ−Ｃ１〜Ｃ４−アルキル・エーテル、特に好ましくは２−メトキシエタノール、２−（２−メトキシエトキシ）エタノール、２−（２−エトキシエトキシ）エタノール、２−［２−（２−メトキシエトキシ）エトキシ］エタノール、２−［２−（２−エトキシエトキシ）エトキシ］エタノールおよびエチレングリコール・モノアリルエーテル；環式アミド、好ましくは２−ピロリドン、Ｎ−メチル−２−ピロリドン、Ｎ−エチル−２−ピロリドン、カプロラクタムおよび１，３−ジメチルイミダゾリドン；環式エステル、好ましくはカプロラクトン；スルホキシド、好ましくはジメチル・スルホキシドおよびスルホランが挙げられる。
【００３３】
好ましい組成物において、ｂ）による媒体は、水および少なくとも２以上、更に好ましくは２〜８の水溶性有機溶媒を含む。
特に好ましい水溶性溶媒には、環式アミド、特に、２−ピロリドン、Ｎ−メチルピロリドンおよびＮ−エチルピロリドン；ジオール、好ましくは１，５−ペンタンジオール、エチレングリコール、チオジグリコール、ジエチレングリコールおよびトリエチレングリコール；およびジオールのモノ−Ｃ１〜Ｃ４−アルキルおよびジ−Ｃ１〜Ｃ４−アルキル・エーテル、更に好ましくは２〜１２個の炭素原子数を有するジオールのモノ−Ｃ１〜Ｃ４−アルキル・エーテル、特に好ましくは２−［２−（２−メトキシエトキシ）エトキシ］エタノールが挙げられる。
【００３４】
ｂ）による好ましい媒体には以下が含まれる：
（ｉ）７５〜９５重量部の水、および
（ｉｉ）２５〜５重量部の１以上の以下の溶媒：ジエチレングリコール、２−ピロリドン、チオジグリコール、Ｎ−メチルピロリドン、シクロヘキサノール、カプロラクトン、カプロラクタムおよび１，５−ペンタンジオールであり、
該部は重量により、（ｉ）および（ｉｉ）のすべての部は加算されて１００となる。
【００３５】
水および１以上の有機溶媒を含む更に有用なインク組成物の例は、特許明細書米国特許第４，９６３，１８９号、米国特許第４，７０３，１１３号、米国特許第４，６２６，２８４号およびＥＰ第４２５１５０Ａ号に見出される。
【００３６】
ｂ）による媒体が無水の（すなわち、水１重量％未満）有機溶媒を含む場合、この溶媒は、３０〜２００℃、更に好ましくは４０〜１５０℃、特に好ましくは５０〜１２５℃の沸点を有する。
有機溶媒は水不溶性、水溶性またはこのような溶媒の混合物であることができる。
好ましい水溶性有機溶媒は、すべての上述水溶性有機溶媒およびそれらの混合物である。
好ましい水不溶性溶媒には、とりわけ、脂肪族炭化水素；エステル、好ましくは酢酸エチル；塩素化炭化水素、好ましくはＣＨ２Ｃｌ２；およびエーテル、好ましくはジエチルエーテル；およびそれらの混合物が挙げられる。
【００３７】
ｂ）による液体媒体が水不溶性有機溶媒を含む場合、液体媒体中への染料の溶解度を増大するために極性溶媒を添加することは好ましい。
このような極性溶媒の例には、Ｃ１〜Ｃ４−アルコール、好ましくはエタノールまたはプロパノール；ケトン、好ましくはメチル・エチル・ケトンが挙げられる。
無水有機溶媒は、単一溶媒または２以上の各種溶媒の混合物からなることができる。
【００３８】
それが各種溶媒の混合物である場合、２〜５の各種無水溶媒を含む混合物が好ましい。これは、乾燥特性および保存中インク組成物の安定性の良好な制御を許容するｂ）による媒体を提供することを可能とする。
【００３９】
無水有機溶媒またはそれらの混合物を含むインク組成物は、急速な乾燥時間が必要とされる場合および特にそれらがプラスチック、金属およびガラスなどの疎水性および非吸収性基板上への印刷のために用いられる場合、特に興味のあるものである。
【００４０】
好ましい低融点媒体は、６０〜１４０℃の融点を有する。有用な低融点固形物には、長鎖脂肪酸またはアルコール、好ましくはＣ１８〜Ｃ２４−炭素鎖を有するもの、およびスルホンアミドが挙げられる。従来型低融点インク賦形剤は、一般に、種々の割合のワックス、樹脂、可塑剤、粘着付与剤、粘度調整剤および抗酸化剤を含む。
【００４１】
本発明のインク組成物および捺染糊は、更に、通常インクジェット・インクまたは捺染糊において用いられる補助追加成分として、例えば、緩衝剤、増粘剤、表面張力向上剤、定着反応促進剤、殺菌剤、腐食防止剤、均染剤、乾燥剤、湿潤剤、インク浸透添加剤、光安定剤、ＵＶ吸収剤、蛍光漂白剤、凝集低減剤、イオン性または非イオン性界面活性剤および伝導塩を含むことが可能である。
これらの補助剤は、好ましくは、インクに対して０〜５重量％の量で添加される。捺染糊に対しては、捺染糊の全重量の７０重量％以下、特に６０重量％以下、好ましくは５５重量％以下である。
【００４２】
本発明のインク組成物中の沈殿を防ぐため、用いられる染料はきれいに精製されなければならない。これは一般的に知られる精製法により行うことができる。
【００４３】
本発明の組成物が印刷用織物繊維材料のために用いられる場合、以下の組成物を用いることが好ましい。
【００４４】
印刷用織物繊維材料の場合、水を含む溶媒のほかに有用な添加剤には、合成増粘剤、天然増粘剤または水溶性の非イオン性セルロース・エーテル、アルギン酸塩またはビーンガム・エーテルを含むことが可能である変性天然増粘剤が挙げられる。
【００４５】
有用な水溶性の非イオン性セルロース・エーテルには、例えば、メチル−、エチル−、ヒドロキシエチル−、メチルヒドロキシエチル−、ヒドロキシプロピル−またはヒドロキシプロピルメチル−セルロースが挙げられる。好ましいものにはメチルセルロースまたは特にヒドロキシエチルセルロースがある。セルロース・エーテルは、通例、インク中でインク全重量に対し０．０１〜２重量％、特に０．０１〜１重量％、好ましくは０．０１〜０．５重量％の量で用いられる。
【００４６】
有用なアルギン酸塩には、特にアルカリ金属アルギン酸塩、好ましくはアルギン酸ナトリウムが挙げられる。これらは、通例、インク中でインク全重量に対し０．０１〜２重量％、特に０．０１〜１重量％、好ましくは０．０１〜０．５重量％の量で用いられる。
【００４７】
捺染糊は７０重量％以下の増粘剤、好ましくは５５重量％以下の増粘剤を含む。捺染糊において、増粘剤は、捺染糊全重量に対し３〜７０重量％、特に５〜６０重量％、好ましくは７〜５５重量％の量で用いられる。
【００４８】
インクジェット印刷法において、１〜４０ｍＰａ．ｓ、特に５〜４０ｍＰａ．ｓ、好ましくは１０〜４０ｍＰａ．ｓの粘度を有するインク組成物が好ましい。１０〜３５ｍＰａ．ｓの粘度を有するインク組成物が特に好ましい。
１５〜７３ｍＮ／ｍ、特に２０〜６５ｍＮ／ｍ、特に好ましくは３０〜５０ｍＮ／ｍの表面張力を有するインク組成物が好ましい。
０．１〜１００ｍＳ／ｃｍ、特に０．５〜７０ｍＳ／ｃｍ、特に好ましくは１．０〜６０ｍＳ／ｃｍの伝導度を有するインク組成物が好ましい。
【００４９】
インクは、更に、緩衝物質、例えば、酢酸塩、リン酸塩、ボラックス、ホウ酸塩またはクエン酸塩を含むことが可能である。
【００５０】
こうして得られる染色または印刷は、良好で多彩な耐性を有する；特に顕著なものは熱転移耐性、熱固定耐性、およびプリーツ加工耐性、ならびに優れた濡れ耐性である。
【実施例】
【００５１】
以下の実施例において、部および百分率は重量による。温度は摂氏度で与えられる。
【００５２】
実施例１
ジアゾ化：
２−アミノ−５−ニトロフェノール１５．４部を低温３０％水酸化ナトリウム溶液１３．７部中に溶解する。３０％ＨＣｌ３６．５部を添加し、後に１時間にわたり水溶液（４０％）としての亜硝酸ナトリウム６．９部を０〜５℃の温度で添加する。溶液を０〜５℃で２時間にわたり攪拌し、アミノスルホン酸０．１部を添加して過剰の亜硝酸ナトリウムを壊滅させる。
【００５３】
カップリング：
氷酢酸１５６部中の３−（Ｎ−メチル−Ｎ−フェニル）アミノ−プロピオン酸−２’−（Ｎ−フタルイミド）−エチルエステル５５．６部の高温溶液（９５℃）を連続的にジアゾニウム塩溶液に添加する。懸濁液を３５℃で攪拌し、ｐＨを酢酸ナトリウム３．５部および酢酸５０部の添加により１．０に調整する。懸濁液を２０時間にわたり攪拌し、沈殿染料を濾過分離し、水で洗浄し、真空中６０℃で乾燥する。
【００５４】
式（ＩＶ）で表される単離された染料は、
【化４】
0005133916.tif 000005
λｍａｘ５１４ｎｍ（ＤＭＦ中）を有し、ポリエステルを良好な定着力で赤い色調に染める。
【００５５】
実施例２
ジアゾ化：
ジアゾ化を実施例１と同じように行う。
【００５６】
カップリング：氷酢酸１００部中の１−Ｎ，Ｎ−ジ−（２’−アセトキシエチル）−アミノ−３−アセチルアミノベンゼン３２．９部の溶液を連続的にジアゾニウム塩溶液に添加し、次に、水３００部を添加する。後に溶液の温度を３０℃に上げ、ｐＨ値を酢酸ナトリウムの添加により２に調整する。溶液を３０℃で２４時間にわたり攪拌する。沈殿染料を濾過分離し、水で洗浄し、真空中６０℃で乾燥する。
【００５７】
式（Ｖ）で表される単離染料は、
【化５】
0005133916.tif 000006
λｍａｘ５１９ｎｍ（ＤＭＦ中）を有し、ポリエステルを良好な定着力で赤い色調に染める。
【００５８】
実施例３
ジアゾ化：
ジアゾ化を実施例１と同じように行う。
【００５９】
カップリング：氷酢酸１００部中の１−［Ｎ，Ｎ−ジ−（２’−アセトキシエチル）−アミノ］−３−アセチルアミノベンゼンおよび１−［（Ｎ−アセトキシエチル−Ｎ−プロピオニルオキシエチル）−アミノ］−３−アセチルアミノ−ベンゼンの混合物３３．６部の溶液を連続的にジアゾニウム塩溶液に添加し、次に、水３００部を添加する。後に溶液の温度を３０℃に上げ、ｐＨ値を酢酸ナトリウムの添加により２に調整する。溶液を３０℃で２４時間にわたり攪拌する。
沈殿染料を濾過分離し、水で洗浄し、真空中６０℃で乾燥する。
【００６０】
単離された染料は式（ＶＩａ）および（ＶＩｂ）で表される化合物の混合物であり、
【化６】
0005133916.tif 000007
λｍａｘ５１９ｎｍ（ＤＭＦ中）を有し、ポリエステルを良好な定着力で赤い色調に染める。
【００６１】
以下の表１は、先行実施例に示される手順と同じように製造される式（Ｉａ）で表されるさらなる染料を与える。
【００６２】
すべての染料はポリエステル繊維材料を良好な定着力で赤い色調に染める。
【００６３】
【化７】
0005133916.tif 000008
表１／実施例４〜２５
【表１】
0005133916.tif 000009
【表２】
0005133916.tif 000010
【表３】
0005133916.tif 000011
【００６４】
実施例４９
酢酸カリウム７．５部および酢酸銅５．０部を、室温でＮ−メチルピロリドン５０部中の３−アセチルアミノ−４−（２’−ブロモ−４’−ニトロ−６’−シアノフェニルアゾ）−Ｎ，Ｎ−ジエチルアニリン１１．８部の溶液に添加する。溶液の温度を１００℃に上げると共に、溶液を１００℃で３時間にわたり攪拌する。水２００部を添加して銅錯体中間物の懸濁液を得る。濾過後、湿った残留物を２Ｎ塩酸２００部に添加する。懸濁液を攪拌して中間物を６０℃で３時間内に最終２−ヒドロキシ誘導体に加水分解する。
染料を濾過分離し、水で洗浄し、真空中６０℃で乾燥する。
【００６５】
式（ＶＩＩ）で表される単離染料は、
【化８】
0005133916.tif 000012
λｍａｘ５８２ｎｍ（ＤＭＦ中）を有し、ポリエステルを良好な定着力で鮮やかなスミレ色に染める。
【００６６】
実施例５０
酢酸カリウム７．５部および酢酸銅５．０部を、室温でジメチル・スルホキシド５０部中の３−アセチルアミノ−４−（２’−ブロモ−４’，６’−ジニトロフェニルアゾ）−６−メトキシ−１−Ｎ，Ｎ−ジアリル−アニリン１１．８３部の溶液に添加する。溶液の温度を７５℃に上げると共に、溶液を７５℃で３時間にわたり攪拌する。水２００部を添加して銅錯体中間物の懸濁液を得る。濾過後、湿った残留物を２Ｎ塩酸２００部に添加する。懸濁液を攪拌して中間物を６０℃で３時間内に最終２−ヒドロキシ誘導体に加水分解する。沈殿染料を濾過分離し、水で洗浄し、真空中６０℃で乾燥する。
【００６７】
式（ＶＩＩＩ）で表される単離染料は、
【化９】
0005133916.tif 000013
λｍａｘ５８８ｎｍ（ＤＭＦ中）を有し、ポリエステルを良好な定着力で濃紺色に染める。
【００６８】
以下の表２は、先行実施例に示される手順と同じように製造される式Ｉで表されるさらなる染料を与える。
【００６９】
【化１０】
0005133916.tif 000014
表２／実施例５１〜６３
【表４】
0005133916.tif 000015
【００７０】
応用実施例Ａ
湿った圧縮塊の形態をとる実施例１による染料１７．５部を、リグニン・スルホネート系の市販分散剤３２．５部を用いて公知の方法により湿式研削し、粉末に砕く。この染料調製物１．２部を、硫酸アンモニウム４０部を含有する７０℃の脱塩水２０００部に添加する；染浴のｐＨ値を８５％蟻酸により５に設定する。洗浄ポリエステル繊維布地１００部をこの染浴中に入れ、容器を閉め、２０分間にわたって１３０℃に加熱し、この温度で更に６０分間にわたり染色を継続する。冷却後、ポリエステル繊維布地を染浴から取り出し、すすぎ洗いし、石鹸で洗い、通常のやり方でヒドロ亜硫酸ナトリウムによる還元によって洗浄する。熱固定（１８０℃、３０秒）後、鮮やかな赤色染色が、極めて良好で多彩な耐性、特に光および昇華に対する耐性、特に優れた濡れ耐性を伴って得られる。実施例２〜６３の染料は同じようなやり方で用いることが可能であり、極めて良好で多彩な耐性を有する染色が得られる。
【００７１】
染色ポリエステル糸は実施例２〜６３と同じように行うことが可能である。
【００７２】
応用実施例Ｂ
実施例１において得られた染料２．５部を、ジエチレングリコール２０部および水７７．５部の混合物中に２５℃で攪拌しながら溶解して、インクジェット印刷に適する印刷用インクを得る。
【００７３】
実施例２〜６３の染料または実施例１〜６３の染料混合物は、また、応用実施例Ｂに記載されているものと同じようなやり方で用いることができる。
【００７４】
応用実施例Ｃ
本発明による捺染糊は、
５００ｇの増粘剤（ビーンガム・エーテル、例えばインダルカ（Ｉｎｄａｌｃａ）（商標））、
１０ｇ  の定着促進剤（例えばプリントゲン（Printogen）ＨＤＮ（商標））、
１０ｇ  の均染剤（例えばサンドゲン（Sandogen）ＣＮ（商標））、
１０ｇ  の染色用緩衝剤および分散剤システム（例えばサンドアシッド（Sandacid）ＰＢ（商標；１：２））、および
１０ｇ  の実施例１の染料
からなり、１０００ｇまで水を加える。
（インダルカをイタリアのセサルピニア（Cesalpinia）Ｓ．ｐ．Ａから購入し；サンドゲン、プリントゲンおよびサンドアシッドはスイス／ムッテンツ（Muttenz）のクラリアント（Clariant）ＡＧの商品名である）
【００７５】
この捺染糊は印刷紙基板、織物繊維材料およびプラスチック・フィルムおよびプラスチック透過原稿用に用いられる。
【００７６】
実施例２〜６３の染料または実施例１〜６３の染料混合物は、また、応用実施例Ｃに記載されているものと同じようなやり方で用いることができる。
【００７７】
応用実施例Ｄ
ポリエステルスムース生地を、応用実施例Ｃの捺染糊を用いて従来型の印刷機により印刷した。得られる印刷された生地を１１０℃で３分間にわたり乾燥し、次に、１７５℃で７分間にわたり熱蒸気により処理する。生地を５分間にわたり低温水道水ですすぎ洗いをし、次に、５分間にわたり脱塩水ですすぎ洗いをした。そのように処理した生地を、Ｎａ２ＣＯ３４ｇ／ｌ、ヒドロ亜硫酸ナトリウム塩（８５％）２ｇ／ｌおよびリオゲン（Ｌｙｏｇｅｎ）ＤＦＴ（商標）（スイス、ムッテンツのクラリアントＡＧの商品名）を含む浴中で還元的に洗浄した。水道水で更に１５分間にわたりすすぎ洗いをし、次に、最終乾燥段階に続けた。これは、極めて良好で多彩な耐性、特に光および昇華に対する耐性、特に優れた濡れ耐性を伴う鮮やかな赤色印刷を有するポリエステル生地を残す。
【００７８】
実施例２〜６３の染料または実施例１〜６３の染料混合物は、また、応用実施例Ｄに記載されているものと同じようなやり方で用いることができる。
【００７９】
応用実施例Ｅ
インクジェット印刷組成物を、好ましくは、媒体を４０℃に加熱し、次に実施例１の染料を添加することにより調製する。混合物を染料が溶解するまで攪拌する。次に、組成物を室温に冷却し、さらなる成分を添加する。
【００８０】
インク組成物個々の成分の割合：
６部  の実施例１の染料、
２０部のグリセロールおよび
７４部の水。
このインク組成物は印刷紙基板、織物繊維材料およびプラスチックフィルムおよびプラスチック透過原稿用に用いられる。
【００８１】
実施例２〜６３の染料または実施例１〜６３の染料混合物は、また、応用実施例Ｅに記載されているものと同じようなやり方で用いることができる。
【００８２】
応用実施例Ｆ
ポリエステルスムース生地を、応用実施例Ｅの印刷用インクを用いてインクジェット印刷した。印刷された生地を応用実施例Ｄの印刷後処理と同じように処理した。これは、極めて良好で多彩な耐性、特に光および昇華に対する耐性、特に優れた濡れ耐性を伴う鮮やかな赤色印刷を有するポリエステル生地を残す。
【００８３】
実施例２〜６３の染料または実施例１〜６３の染料混合物は、また、応用実施例Ｆに記載されているものと同じようなやり方で用いることができる。